(57)【特許請求の範囲】
【請求項１】
交互ポリマー層を含むコリメート反射偏光子と、
前記コリメート反射偏光子の主表面上に配設された構造化層と、を備える光学フィルムであって、
前記構造化層は、前記コリメート反射偏光子の反対を向いた前記構造化層の外側主表面上に複数の３次元構造を備え、前記３次元構造の表面における法線が前記光学フィルムの面となす角度が、前記３次元構造の表面積の少なくとも５０パーセントにわたって３５度〜５５度の範囲内であり、前記３次元構造はその頂部が前記３次元構造の平均最近接間隔の０．０１〜０．１倍の範囲内の曲率半径を有する反転角錐形の谷部を含む、光学フィルム。
【請求項２】
前記３次元構造の最大寸法は、１マイクロメートル〜２ミリメートルの範囲内である、請求項１に記載の光学フィルム。
【請求項３】
前記３次元構造は、繰り返しパターンで配列されている、請求項１に記載の光学フィルム。
【請求項４】
前記３次元構造は、ランダム又は擬似ランダムに配列される、請求項１に記載の光学フィルム。
【請求項５】
前記３次元構造のそれぞれは、前記コリメート反射偏光子から前記谷部の反対側の丸みの付いたリッジ部を有し、前記リッジ部は、前記谷部を取り囲んでいる、請求項１に記載の光学フィルム。
【請求項６】
それぞれの谷部がなす反転角錐形の頂部は、前記３次元構造の平均最近接間隔の０．０２〜０．０８倍の範囲内の曲率半径を有する、請求項５に記載の光学フィルム。
【請求項７】
前記コリメート反射偏光子は、ｐ偏光についてのＴｐａｓｓｎｏｒｍａｌの垂直入射における通過軸に沿った透過、及びｐ偏光についてのＴｐａｓｓ６０の６０度入射における前記通過軸に沿った透過を有し、Ｔｐａｓｓｎｏｒｍａｌに対するＴｐａｓｓ６０の比は、０．７５未満である、請求項１に記載の光学フィルム。
【請求項８】
光ガイドと、
前記光ガイドに近接して配設された請求項１に記載の光学フィルムであって、前記構造化層は、前記光ガイドの反対を向いている、光学フィルムと、を備えているバックライトシステム。
【請求項９】
前記３次元構造のそれぞれは、前記コリメート反射偏光子から前記谷部の反対側のリッジ部を有し、前記リッジ部は、前記谷部を取り囲み、それぞれの谷部がなす反転角錐形の頂部は、前記３次元構造の平均最近接間隔の０．０２〜０．０８倍の範囲内の曲率半径を有する、請求項８に記載のバックライトシステム。
【請求項１０】
請求項８又は９に記載のバックライトシステムを備えている、ディスプレイ。
【発明の詳細な説明】
【背景技術】
【０００１】
反射偏光子は、或る偏光状態の光を実施的に透過し、一方でそれに直交する偏光状態の光を実質的に反射するもので、ディスプレイ装置のバックライトに使用される。反射偏光子は、別の反射面に結合されて、光再循環用凹部を形成する場合がある。光の角度分布を変更するため、複数の光導要素を有する微細複製フィルムを使用してもよい。
【発明の概要】
【０００２】
本明細書のいくつかの態様によれば、コリメート反射偏光子と、コリメート反射偏光子の主表面上に配設された構造化層とを含む光学フィルムが提供される。構造化層は、コリメート反射偏光子の反対に向いた構造化層の外側主表面上の複数の３次元構造を含む。３次元構造は、３次元構造の表面積の少なくとも５０パーセントにわたって、光学フィルムの面に対して約３５度〜約５５度の範囲内である角度を有する面法線を有する。
【０００３】
明細書のいくつかの態様によれば、バックライトシステムと、光学フィルムを含むディスプレイとが提供される。
【図面の簡単な説明】
【０００４】
【図１】多層光学フィルムの光学繰り返し単位の概略斜視図である。
【図２】光学フィルムの断面図である。
【図３】光学フィルムの一部分の上面図である。
【図４】光学フィルムの一部分の上面図である。
【図５】光学フィルムを含むバックライトシステムを含む、ディスプレイの概略断面図である。
【図６】コリメート反射偏光子の層厚さプロファイルを示すグラフである。
【図７Ａ】３次元構造の断面プロファイルのグラフである。
【図７Ｂ】図７Ａの断面プロファイルの勾配のグラフである。
【発明を実施するための形態】
【０００５】
以下の説明では、本明細書の一部を形成し、例示を目的として示される添付図面を参照する。図面は、必ずしも一定の縮尺ではない。本開示の範囲又は趣旨から逸脱することなく、他の実施形態も検討され、行われ得ると理解すべきである。
【０００６】
反射偏光子は、液晶ディスプレイなどの視覚ディスプレイシステムにおいてしばしば使用される。これらのシステムは、今日、携帯電話、コンピューター（タブレット型、ノート型、サブノート型を含むコンピューター）、及び一部のフラットパネルＴＶなどの広範な種類の電子機器において見られるものであるが、こうしたシステムは、広い面積のバックライトにより後方から照明される液晶（ＬＣ）パネルを使用している。反射偏光子は、バックライトの上に載置されるか、又はバックライトの中に組み込まれて、ＬＣパネルにより使用可能な偏光状態の光をバックライトからＬＣパネルへと透過する。ＬＣパネルが使用できない直交偏光状態の光は、反射されてバックライトの中に戻され、そこでその光は反射されて最終的にＬＣパネルに向かって戻され、使用可能な偏光状態に少なくとも部分的に変換されて、通常ならば失われる光を「再循環」し、ディスプレイの得られる輝度及び全体の効率を増加させる。
【０００７】
コリメート反射偏光子は、高角光（即ち、高い入射角でコリメート反射偏光子に入射する光）を反射し、低角光（即ち、低い入射角でコリメート反射偏光子に入射する光）を透過することによって、部分的にコリメートすることができる。高角光は散乱して最終的にコリメート反射偏光子の透過錘となることできるように再循環される。
【０００８】
コリメート反射偏光子は、ディスプレイの軸方向輝度を増大させることができるが、通常の反射偏光子を、拡張型線形プリズムを含む輝度上昇フィルム（ＢＥＦ）と組み合わせると、通常、屈折素子を含まないコリメート反射偏光子よりも軸上輝度が高くなる。典型的なバックライトでは、直交方向に延在する線形プリズムを有するＢＥＦの２つの層は、反射偏光子と共に使用される。本明細書によれば、特定の３次元ジオメトリを有する屈折構造を有する単一の層をコリメート反射偏光子と組み合わせると、従来の反射偏光子及び２つのＢＥＦフィルムを使用して生じる軸方向輝度と同様の軸方向輝度を生ずることができることが発見された。更に、コリメート反射偏光子の直ぐ上に構造化層を形成することができ、その結果、反射偏光子と２つの交差したＢＥＦフィルムとの従来の３つのフィルム積層体と同等に又はそれよりも効果的な単一の光学フィルムが生じる。加えて、従来のＢＥＦフィルムの欠点は、線形プリズムの縁部が、ディスプレイの他の構成要素を引っ掻くこと、又は場合によっては損傷させることがある。本明細書のいくつかの実施形態では、構造化層内の構造は、縁部又はピークの代わりに谷部を有する反転したジオメトリを有し、そのようなジオメトリは、ディスプレイに含まれる他の構成要素に対する損傷を最小限に抑えることができる。
【０００９】
コリメート反射偏光子は、多層光学フィルムで、即ち、異なる屈折率のミクロ層の配列により少なくとも部分的に望ましい透過特性及び／又は反射特性を提供するフィルムで作製することができる。一連の無機材料を真空槽内で基材上の光学的に薄い層（「ミクロ層」）に堆積させることによって、そのような多層光学フィルムを製作することが知られている。無機多層光学フィルムは、例えば、Ｈ．Ａ．Ｍａｃｌｅｏｄによる教科書、Ｔｈｉｎ−Ｆｉｌｍ  Ｏｐｔｉｃａｌ  Ｆｉｌｔｅｒｓ，２ｎｄ  Ｅｄ．，Ｍａｃｍｉｌｌａｎ  Ｐｕｂｌｉｓｈｉｎｇ  Ｃｏ．（１９８６）、及びＡ．Ｔｈｅｌａｎによる教科書、Ｄｅｓｉｇｎ  ｏｆ  Ｏｐｔｉｃａｌ  Ｉｎｔｅｒｆｅｒｅｎｃｅ  Ｆｉｌｔｅｒｓ，ＭｃＧｒａｗ−Ｈｉｌｌ，Ｉｎｃ．（１９８９）に記述されている。
【００１０】
多層光学フィルムは、交互ポリマー層を共押し出しすることによっても実証された。例えば、米国特許第３，６１０，７２９号（Ｒｏｇｅｒｓ）、同第４，４４６，３０５号（Ｒｏｇｅｒｓら）、同第４，５４０，６２３号（Ｉｍら）、同第５，４４８，４０４号（Ｓｃｈｒｅｎｋら）、及び同第５，８８２，７７４号（Ｊｏｎｚａら）を参照のこと。これらのポリマー多層光学フィルムでは、個々の層を作製する際にポリマー材料が主に又は排他的に使用される。そのようなフィルムは、大量生産工程と適合し、大きなシート及びロール品で作製することができる。
【００１１】
多層光学フィルムは、一部の光が隣接ミクロ層の間の境界面で反射するように、異なる屈折率特性を有する、個別のミクロ層を含む。ミクロ層は、複数の境界面で反射された光が、建設的又は破壊的干渉を受けて多層光学フィルムに所望の反射又は透過特性を提供できるほど薄い。紫外線、可視、又は近赤外線波長光を反射するよう設計された多層光学フィルムでは、各ミクロ層は一般的に、光学厚さ（物理的厚さ×屈折率）が約１μｍ未満である。多層光学フィルムの外側表面の表皮層、又はミクロ層のコヒーレント群（本明細書では「パケット」と呼ばれる）を分離する、多層光学フィルムの間に配設された保護境界層（ＰＢＬ）など、もっと厚い層を含み得る。
【００１２】
偏光用途、例えば、反射偏光子の場合には、光学層の少なくとも一部は、複屈折性ポリマーを用いて形成され、ポリマーの屈折率はポリマーの直交座標系の軸に沿って異なる値を有する。一般に、複屈折性ポリマーのミクロ層は、層面（ｚ軸）の法線により規定され、ｘ軸とｙ軸が層面内に存在する、直交カルテシアン軸を有する。複屈折性の高分子は、非偏光用途においても使用することができる。
【００１３】
図１は、多層光学フィルムの例示的光学繰り返し単位（ＯＲＵ）の概略斜視図である。図１は、多層光学フィルム１０の２層のみを表すが、フィルム１０は、１つ以上の連続的なパケット又は積層体内に配列される数十又は数百のこのような層を含み得る。フィルム１０は個別のミクロ層１２、１４を含み、「ミクロ層」とは、多層光学フィルムに所望の反射特性又は透過特性を付与するために強め合う又は弱め合う干渉を経験するこのような層の間の複数の境界面で光が反射するように十分に薄い層を指す。ミクロ層１２、１４は共に、多層積層体の１つの光学繰り返し単位（ＯＲＵ）を表すことができ、ＯＲＵは、積層体の厚さを通じて繰り返しパターンで繰り返す、層の最小のセットである。隣接するミクロ層の境界面で一部の光が反射されるように、これらのミクロ層は異なる屈折率特性を有する。紫外線、可視、又は近赤外線波長光を反射するよう設計された光学フィルムでは、各ミクロ層は通常、光学厚さ（物理的厚さ×屈折率）が約１μｍ未満である。
【００１４】
いくつかの場合には、ミクロ層１２、１４は、等しい光学厚さ（ｆ値＝５０％）の２つの隣接したミクロ層をそれぞれ有する光学繰り返し単位又は単位セルに配列された１／４波積層体に対応する厚さ値及び反射率値を有し、このような光学繰り返し単位は、当該光学繰り返し単位の総光学厚さの２倍の波長λを有する強め合う干渉光により反射するのに効果的である。ｆ値が５０％と異なる、２種のミクロ層光学繰り返し単位を有する多層光学フィルム、又は光学繰り返し単位が２種以上のミクロ層を含むフィルムなどの他の層構成も知られている。これらの光学繰り返し単位の設計物は、ある高次反射を減少又は増加させるように構成され得る。例えば、米国特許第５，３６０，６５９号（Ａｒｅｎｄｓら）及び同第５，１０３，３３７号（Ｓｃｈｒｅｎｋら）を参照のこと。フィルムの厚さ軸（例えば、ｚ軸）に沿った厚さ勾配を使用して、拡張された反射帯、例えば、反射帯が斜めの入射角で短波長にシフトする際に、可視スペクトル全体にわたって反射し続けるように、ミクロ層積層体が人間の可視領域全体にわたる、及び近赤外の中に拡張された反射帯を提供することができる。バンド端を鋭くするように調整された厚さ勾配、すなわち高反射と高透過の間の波長転移は、米国特許第６，１５７，４９０号（Ｗｈｅａｔｌｅｙら）に記述されている。
【００１５】
多層光学フィルムと、関連する設計及び構造の更なる詳細は、米国特許第５，８８２，７７４号（Ｊｏｎｚａら）及び同第６，５３１，２３０号（Ｗｅｂｅｒら）、ＰＣＴ公開国際公開第９５／１７３０３（Ｏｕｄｅｒｋｉｒｋら）及び同第９９／３９２２４（（Ｏｕｄｅｒｋｉｒｋら）、並びに表題「Ｇｉａｎｔ  Ｂｉｒｅｆｒｉｎｇｅｎｔ  Ｏｐｔｉｃｓ  ｉｎ  Ｍｕｌｔｉｌａｙｅｒ  Ｐｏｌｙｍｅｒ  Ｍｉｒｒｏｒｓ」、Ｓｃｉｅｎｃｅ，Ｖｏｌ．２８７，Ｍａｒｃｈ  ２０００（Ｗｅｂｅｒら）という刊行物に記述されている。多層光学フィルムと関連する物品は、光学的、機械的、及び／又は化学的特性により選択される追加の層及びコーティングを含むことがある。例えば、ＵＶ吸収層をこのフィルムの入射側に追加して、成分をＵＶ光により生じる劣化から保護する場合がある。ＵＶ硬化型アクリレート接着剤又は他の好適な材料を用いて、多層光学フィルムを機械的に補強された層に取り付けることができる。このような補強層は、ＰＥＴ又はポリカーボネートなどのポリマーを含むことがあり、例えばビーズ又はプリズムを使用することにより光拡散又はコリメーションなどの光学的機能を提供する、構造化された表面も含むことがある。追加の層及びコーティングは、引っ掻き抵抗性層、引き裂き抵抗性層、及び硬化剤も含むことができる。例えば、米国特許第６，３６８，６９９号（Ｇｉｌｂｅｒｔら）を参照されたい。多層光学フィルムを製造するための方法及び装置は、米国特許第６，７８３，３４９号（Ｎｅａｖｉｎら）に記述されている。
【００１６】
多層光学フィルムの反射特性及び透過特性は、それぞれのミクロ層の屈折率と、ミクロ層の厚さ及び厚さ分布の関数である。各ミクロ層は、少なくともフィルムの局所的位置で、面内屈折率ｎｘ、ｎｙと、フィルムの厚さ方向軸と関連付けられる屈折率ｎｚとによって特徴付けることができる。これらの屈折率は、互いに直交するｘ軸、ｙ軸、及びｚ軸に沿って偏光される光に対する対象材料の屈折率を、それぞれ表す。本明細書における説明を簡単にするために、別途記載のない限り、ｘ軸、ｙ軸、及びｚ軸は、多層光学フィルム上のいかなる対象点にも適用可能な局所カルテシアン座標系であり、ミクロ層はｘ−ｙ面に対して平行に延び、ｘ軸は、Δｎｘの大きさを最大とするようにフィルムの面内で配向されているものとする。したがって、Δｎｙの大きさは、Δｎｘの大きさに等しいか又はそれ未満（すなわち、Δｎｘの大きさを超過しない）とすることができる。更に、差Δｎｘ、Δｎｙ、Δｎｚを計算する際にどの材料層から始めるかの選択は、Δｎｘが負でないことが必要であるということによって決定される。言い換えれば、１つの界面を形成する２層間の屈折率差は、Δｎｊ＝ｎ１ｊ−ｎ２ｊであり、式中、ｊ＝ｘ、ｙ、又はｚであり、層の指定１、２は、ｎ１ｘ≧ｎ２ｘ、すなわち、Δｎｘ≧０となるように選択される。
【００１７】
実際には、屈折率は、慎重な材料選択及び加工条件によって制御される。多層フィルムは、多数、例えば数十、数百の２つの交互に配置されたポリマーＡ、Ｂの層を共押し出しし、時にはその後、多層押出物を１つ以上の増倍デバイスに、次いでフィルムダイに通し、その後、その押出物を延伸又は場合によっては配向して、最終的なフィルムを形成することによって作製される。得られるフィルムは、通常、厚さと屈折率を調整して、可視又は近赤外中などのスペクトルの所望の領域において１つ以上の反射帯を提供する、数１００もの個別のミクロ層から構成される。妥当な層数により高反射率を得るためには、隣接ミクロ層は、通常、ｘ軸に沿って偏光した光に対して少なくとも０．０５の屈折率差（Δｎｘ）を呈する。いくつかの実施形態においては、ｘ軸に沿って偏向した光に対する屈折率差が、配向後に可能な限り高くなるように材料を選択する。２つの直交する偏光に対して高反射率が所望される場合には、隣接ミクロ層を、ｙ軸に沿って偏光した光に対して少なくとも０．０５の屈折率差（Δｎｙ）を呈するようにすることもできる。
【００１８】
上記に参照した‘７７４号（Ｊｏｎｚａら）特許は、なかんずく、ｚ軸に沿って偏光した光に対する隣接ミクロ層間の屈折率差（Δｎｚ）を調整して、斜めに入射する光のｐ偏光成分に対して所望の反射率特性を得る方法を述べている。斜め入射角におけるｐ偏光の高い反射率を維持するために、ミクロ層間のｚ屈折率の不一致Δｎｚは、最も大きい面内屈折率の差Δｎｘより実質的に小さく制御して、Δｎｚ≦０．５×Δｎｘ又はΔｎｚ≦０．２５×Δｎｘのようにすることができる。ゼロ又は略ゼロの大きさのｚ屈折率の不一致によって、ｐ偏光に対する反射率が入射角の関数として一定又は略一定である界面がミクロ層の間に生じる。更に、ｚ屈折率の不一致Δｎｚは、面内屈折率の差Δｎｘと比較して反対の極性を有するように、すなわち、Δｎｚ＜０であるように、制御することができる。この条件は、ｓ偏光の場合と同様に、ｐ偏光に対する反射率が、入射角の増加と共に増加する境界面をもたらす。
【００１９】
‘７７４（Ｊｏｎｚａら）号は、多層反射又は反射偏光子と呼ばれる偏光子として構成される多層光学フィルムに関するしかるべき設計考慮事項も述べている。多数の出願書においては、理想的な反射偏光子は、一方の軸（「消光」又は「ブロック」軸）に沿った高反射率と、他方の軸（「透過」又は「通過」軸）に沿ったゼロ反射率とを有する。本明細書のためには、偏光状態が通過軸又は透過軸に実質的に整列している光を通過光と呼び、偏光状態がブロック軸又は消光軸に実質的に整列している光をブロック光と呼ぶ。特にことわらない限り、６０°で入射する通過光は、ｐ偏光通過光を使用して測定される。なにがしかの反射率が透過軸に沿って起こる場合には、オフノーマル角度での偏光子の効率は低下し、いろいろな波長に対する反射率が異なる場合には、透過光の中に色が導入されることがあり得る。更には、ある多層系においては２つのｙ屈折率及び２つのｚ屈折率の厳密な一致は可能でなく、ｚ軸屈折率が不一致である場合には、面内屈折率ｎ１ｙ及びｎ２ｙに対して若干の不一致の導入が望まれることがある。特に、ｙ屈折率の不一致がｚ屈折率の不一致と同一の符号を有するように配列することによって、ミクロ層の境界面でブリュースター効果が生じて、多層反射偏光子の透過軸に沿った軸外れ（off-axis）の反射率、それゆえ軸外れの色が最小となる。
【００２０】
‘７７４号（Ｊｏｎｚａら）で述べられている別の設計考慮事項は、多層反射偏光子の空気境界面での表面反射に関する。偏光子を存在するガラス部品又は別の存在するフィルムに、透明な光学接着剤により両面積層しない限り、このような表面反射は、光学システム中の所望の偏光の透過を低下させる。このように、ある場合には反射偏光子に反射防止（ＡＲ）コーティングを追加することが有用であることもある。
【００２１】
多層コリメート反射偏光子の場合、斜めに入射する光よりも、軸上入射光のほうがより透過されるよう、層厚さや屈折率を選択し得る。バックリフレクタと組み合わせれば、多層コリメート反射偏光子は斜めに入射する光を再循環し得る。再循環した光は、次の透過の際には軸上に透過する可能性が高くなり、コリメート効果が得られる。例えばＰＣＴ出願ＷＯ２０１３／０５９２２５（Ａ１）（Ｗｅｂｅｒら）に記載されているように、当該フィルムを使用した再循環型バックライトからの光の潜在的なコリメート度の指標としては、所定のフィルムに対するｐ偏光された光の垂直入射（Ｔｐａｓｓｎｏｒｍａｌ）の場合と６０度入射（Ｔｐａｓｓ６０）の場合の透過率の比が有効である。有効なコリメート反射偏光子のＴｐａｓｓｎｏｒｍａｌに対するＴｐａｓｓ６０の比は、高くとも０．７５，０．６，又は０．５未満であり得る。いくつかの実施形態では、Ｔｐａｓｓｎｏｒｍａｌに対するＴｐａｓｓ６０の比は、例えば、０．１〜０．７５の範囲内である。
【００２２】
図２は、コリメート反射偏光子を含む光学フィルムの断面図である。光学フィルム２００は、対向する第１の主表面２１４及び第２の主表面２１６を有するコリメート反射偏光子２１０と、第１の主表面２１４上に配設され、かつ、谷部２２４及びリッジ部２２６を有する３次元構造２２２を含む外側主表面２２１を有する構造化層２２０と、を含む。リッジ部２２６は、コリメート反射偏光子２１０から谷部２２４の反対側にある。構造化層２２０の外側主表面２２１は、コリメート反射偏光子２１０の反対を向き、３次元構造２２２がコリメート反射偏光子２１０の反対を向くような構造になっている。３次元構造２２２は、光学フィルムの面に対して角θを形成する面法線２２８を有する。３次元構造は、平坦な又は実質的に平坦な側面を有し得、あるいは、当該側面は、曲率を有し得る。３次元構造の表面積の有意部分にわたってほぼ４５度の角θを有する３次元ジオメトリは、他のジオメトリに勝る向上した軸上輝度を提供することが分かった。いくつかの実施形態では、角度θは、３次元構造の表面積の少なくとも５０パーセント、又は少なくとも６０パーセント、少なくとも７０パーセント、又は少なくとも８０パーセントにわたって、約３５度又は約４０度〜約５０度又は約５５度の範囲内である。図示の実施形態では、３次元構造２２２は、反転角錐形である。いくつかの実施形態では、リッジ部２２６は、隣接するフィルム又は構成要素を引っ掻く可能性を低減するために丸みを付けても、あるいは場合によっては変形させてもよい。いくつかの実施形態では、反転角錐形の側面に丸みを付けてもよい。いくつかの実施形態では、３次元構造２２２は、３次元微細構造である。
【００２３】
コリメート反射偏光子２１０は、任意の好適な厚さを有し得る。いくつかの実施形態では、コリメート反射偏光子２１０は、コリメート多層光学フィルム（ＣＭＯＦ）としても説明され得る、ポリマー多層光学フィルムのコリメート反射偏光子であり得る。
【００２４】
構造化層２２０は、鋳造及び硬化などのマイクロレプリケーションプロセスを含む任意の好適なプロセスを通じて形成され得る。例えば、３次元構造は、望ましいパターン又は構造を含んでいるマイクロレプリケーションツールを使用して、コリメート反射偏光子の外側表面上に重合性樹脂組成物を鋳造し、ツール面と接触した時に当該樹脂組成物を硬化させることによって形成され得る。そのような鋳造及び硬化プロセスは、例えば、米国特許第５，１７５，０３０号（Ｌｕら）及び米国特許第５，１８３，５９７号（Ｌｕ）で説明されている。構造化層２２０を形成するために使用される樹脂は、プロセス能力、耐久性、耐溶融性及び耐歪み性などの物理的特性、並びに屈折率、透明度及び拡散品質などの光学特性について選択され得る。例えば、樹脂は、コリメート反射偏光子の外側層における屈折率に一致する又はそれに近い屈折率を有するように選択され得る。本明細書の構造化層は、例えば、約１．４５又は約１．５０〜約１．８又は約１．９の範囲内の屈折率を有し得る。本明細書で使用される場合、異なる記載がない限り、「屈折率」とは、２５℃で５８９ｎｍの波長を有する光（ナトリウムＤ線）の屈折率を指す。樹脂は、例えばアクリレートなどの紫外（ＵＶ）硬化可能樹脂であり得る。
【００２５】
いくつかの実施形態では、構造化層２２０は、例えば鋳造及び硬化プロセスで、コリメート反射偏光子２１０の直ぐ上に形成され得る。他の実施形態では、構造化層２２０を別個の基材上に形成し、次いで、コリメート反射偏光子２１０に接着剤で取り付けてもよい。基材は、ポリエチレンテレフタレート（ＰＥＴ）、ポリカーボネート（ＰＣ）、又はポリ（メタクリル酸メチル）（ＰＭＭＡ）などのポリマー材料を含む、任意の好適な材料であり得る。接着剤は、光学的に透明な接着剤（ＯＣＡ）、感圧性接着剤（ＰＳＡ）、又は熱硬化性若しくはＵＶ−硬化性の接着剤を含む、任意の適当な接着剤であり得る。
【００２６】
図３は、頂部３２４及びリッジ部３２６を有する３次元構造３２２を含む外側主表面３２１を有する、構造化層３２０を含む光学フィルム３００の一部分の上面図である。３次元構造３２２は、（４つの側面及び底面を有する）角錐形であり得、頂部３２４は、角錐形の頂部であり得る、あるいは、３次元構造３２２は、（４つの側面を有する）反転角錐形であり得、頂部３２４は、反転角錐形の谷部であり得る。角錐形又は反転角錐形の各側面は、光学フィルム３００の面に対して約４５度の（又は、角度４０〜５０度の範囲内の、若しくは他の箇所で説明した範囲のいずれか内の）角度をなす面法線を有し得る。いくつかの実施形態では、プリズム又は反転プリズムのリッジ部３２６及び／又は頂部３２４及び／又は縁部は、丸みを付けても、あるいは場合によっては変形してもよい。リッジ部３２６は、頂部３２４を取り囲んでいる。３次元構造３２２は、光学フィルム３００の面内の第１の方向３３２及び光学フィルム３００面内の第２の方向３３４に沿って繰り返す繰り返しパターンで配列される。第２の方向３３４は、第１の方向３３２に直交している。３次元構造３２２は、最近接間隔Ｓを有する。３次元構造の配列が２つの方向において周期的である場合、最近接間隔は、２つの方向のピッチ（例えば、谷部間距離）のうち、より小さいほうである。３次元構造の配列が周期的でない場合、平均最近接間隔は、構造化層上の３次元構造全体で平均化される、３次元構造の頂部か最も近接する３次元構造の頂部まで距離として定義することができる。いくつかの実施形態では、３次元構造は、１マイクロメートル〜１ミリメートルの範囲内の、又は５マイクロメートル〜５００マイクロメートルの範囲内の平均最近接間隔を有する。
【００２７】
本明細書で使用される場合、「３次元構造」は、３次元で構造化された構造である。構造化層内の３次元構造は、構造化層の面内のそれぞれの方向に沿って変動し、構造化層の面に垂直な方向に変動する。ある方向に直交する面における３次元構造の断面は、当該方向に沿って任意の方向について変動する。例示的な３次元構造は、底面と、頂点に向かって傾斜する４つの側面のうちの３つとを有する角錐形を含む。他の例は、谷部に向かって傾斜する４つの側面のうちの３つを有する反転角錐形を含む。例えば反転角錐形の形状を有する表面構造は、２つの面内方向及び構造化層の面に垂直な方向に表面が変動するので、３次元構造である。更に他の例は、「弾丸」ジオメトリ又は反転弾丸ジオメトリを含み、弾丸形状は、構造化層の面に対して垂直な軸を中心とする回転面として説明することができる。面内方向に沿って延在する線形プリズムは、２つの方向（１つの面内方向及び垂直方向）でのみ構造化されており、したがって、３次元構造ではない。本明細書では、線形プリズムなど、ある方向に延在し、その方向に沿って均一の断面を有する構造を「２次元構造」と呼ぶこともある。
【００２８】
いくつかの実施形態では、３次元構造は、０．５マイクロメートル〜５ミリメートルの範囲の、又は１マイクロメートル〜２ミリメートルの範囲、又は１マイクロメートル〜１ミリメートルの範囲の、又は５マイクロメートル〜５００マイクロメートルの範囲の最大寸法（即ち、３次元構造上の２つの点の間の最大長）を有する。いくつかの実施形態では、３次元構造は、第１の面内方向に、１マイクロメートル〜１ミリメートルの範囲の、又５マイクロメートル〜５００マイクロメートルの範囲の第１の長さを有し、第１の面内方向に直交する第２の面内方向に、１マイクロメートル〜１ミリメートルの範囲の、又は５マイクロメートル〜５００マイクロメートルの範囲の第２の長さを有する。繰り返しパターンで３次元構造が配列される実施形態では、第１の面内方向及び第２の面内方向のうちの少なくとも１つは、繰り返し方向（例えば、ブラベ格子ベクトルに沿った方向）であり得る。いくつかの実施形態では、第２の長さに対する第１の長さの比は、０．０１又は０．１〜１０又は１００の範囲内である。いくつかの実施形態では、３次元構造は、リッジ部の面の最大直径（例えば、３次元構造３２２の最大寸法でもあり得る、３次元構造３２２の正方形のリッジ部３２６の対角線に沿った長さ）、及びリッジ部の平面の最小直径（例えば、３次元構造３２２の正方形のリッジ部３２６の側面に沿った長さ）を有する。最大直径及び最小直径のそれぞれは、１マイクロメートル〜１ミリメートルの範囲内に、又は５マイクロメートル〜５００マイクロメートルの範囲内にあり得る。最小直径に対する最大直径の比は、１〜１００、又は１〜１０、又は１〜５の範囲内にあり得る。
【００２９】
例えば、３次元構造３２２は、光学フィルム３２０の面内の第１の方向３３２に第１の長さＬ１を有し、光学フィルムの参内の第２の方向３３４に第２の長さＬ２を有する。第２の方向３３４は、第１の方向３３２に直交しており、方向３３２及び３３４のそれぞれは、繰り返し方向である。いくつかの実施形態では、第２の長さＬ２に対する第１の長さＬ１の比（即ち、Ｌ１／Ｌ２）は、０．０１又は０．１〜１０又は１００の範囲内である。３次元構造３２２は、平均最近接間隔Ｓを有する。Ｓは、正方格子についての、第２の方向３３４のピッチにも等しい第１の方向３３２のピッチとして説明することができる。
【００３０】
いくつかの実施形態では、頂部に急峻な点がないように、３次元構造には、頂部の近くに丸みが付けられている。丸みを付けた頂点又は丸みを付けた谷部を有する角錐形又は反転角錐形を、依然として、角錐形又は反転角錐形とそれぞれ呼んでもよい。いくつかの実施形態では、頂部は、３次元構造の平均最近接間隔の約０．０１又は約０．０２又は約０．０３〜約０．０７又は約０．０８又は約０．１倍の範囲内の曲率半径を有する。例えば、いくつかの実施形態では、３次元構造は、谷部と、コリメート反射偏光子から谷部の反対側のリッジ部とを有し、それぞれの谷部は、３次元構造の平均最近接間隔の約０．０２〜約０．０８倍の範囲の曲率半径を有する。曲率半径は、平均曲率の絶対値の逆数として理解してもよく、平均曲率は、主曲率の算術平均である。
【００３１】
図３に示した実施形態では、３次元構造３２２は、正方格子上に配列されている。他の実施形態では、３次元構造は、六角格子（正三角格子と呼ばれることもある）又は他の２次元繰り返し格子などの上に他の繰り返しパターンで配列され得る。更に他の実施形態では、３次元構造は、ランダムに又は擬似ランダムに配列され得る（例えば、ランダムにみえる配列を生成するために決定性アルゴリズムを使用して配列され得る）。
【００３２】
図４は、頂部４２４とリッジ部４２６とを有する３次元構造４２２を含む外側主表面４２１を有する、構造化層４２０を含む光学フィルム４００の一部分の上面図である。３次元構造４２２は、（３つの側面及び底面を有する）角錐形であり得、頂部４２４は、角錐形の頂部であり得る、あるいは、３次元構造４２２は、（３つの側面を有する）反転角錐形であり得、頂部４２４は、反転角錐形の谷部であり得る。角錐形又は反転角錐形の各側面は、光学フィルム４００の面に対して約４５度の（又は、角度４０〜５０度の範囲内の、若しくは他の箇所で説明した範囲のいずれか内の）角度をなす面法線を有し得る。いくつかの実施形態では、リッジ部４２６及び／又は頂部４２４は、丸みを付けても、あるいは場合によっては変形してもよい。リッジ部４２６は、頂部４２４を取り囲んでいる。３次元構造４２２は、六角格子上に配列されている。
【００３３】
図５は、バックライトシステム５０２と、液晶ディスプレイパネルであり得るディスプレイパネル５５０とを含むディスプレイ５０４の概略断面図である。バックライトシステム５０２は、コリメート反射偏光子５１０及び構造化層５２０を含む光学フィルム５００、光ガイド５４０、照明構成要素５４２、並びに反射体５４４を含む。光学フィルム５００は、本明細書で説明する光学フィルムのうちのいずれかであり得、例えば、光学フィルム２００に対応し得る。光学フィルム５００は、構造化層５２０が光ガイドの反対に向いた状態で光ガイド５４０に近接して配設される。このようにして配設すると、光学フィルム５００は、ディスプレイ５０４の軸上輝度を増大させる点で効果的であることが分かった。反射体５４４は、光学フィルム５００の反対側に光ガイド５４０に近接して配設される。例えば液晶ディスプレイ（ＬＣＤ）パネルであり得るディスプレイパネル５５０は、光ガイド５４０の反対側に光学フィルム５００に近接して配設される。光ガイド５４０の端部に光を入射させるために、照明構成要素５４２が配設される。照明構成要素５４２は、ＣＣＦＬ、ＬＥＤ、白熱電球、又はそれらの任意の組み合わせを含む、１つの光源でも、あるいは任意の数の光源でもよい。光ガイド５４０は、任意の好適な材料から構築され得、任意の好適な形状又はサイズであり得る。例えば、光ガイドは、アクリルで形成され得、平坦でも、テーパー状でも、あるいは湾曲していてもよい。光ガイド５４０は、例えば、反射体５４４に隣接して光ガイドの主表面にプリントされたドット又はバーなど、任意の好適な抽出特徴部を含み得る。反射体５４４は、任意の好適な反射体であり得る。いくつかの実施形態では、反射体５４４は、ミネソタ州セントポールのスリーエム社製ＥＳＲ（Enhanced Specular Reflector）のような多層反射フィルムであり得る。
【００３４】
いくつかの実施形態では、光学フィルム５００と光ガイド５４０とを、エアーギャップが離隔する。他の実施形態では、光学フィルム５００は、反射体５４４の反対側の光ガイド５４０の主表面に取り付けられる。例えば光学的に透明な接着剤を使用して、光学フィルム５００を光ガイド５４０に取り付けることができる。
【実施例】
【００３５】
コリメート反射偏光子の作製
米国特許出願公開第２０１４／０２５４１２５号（Ｎｅｖｉｔｔら）の実施例３に記載のとおりに、コリメート多層光学フィルム（ＣＭＯＦ）を作製した。特に、「Ｆｅｅｄｂｌｏｃｋ  ｆｏｒ  Ｍａｎｕｆａｃｔｕｒｉｎｇ  Ｍｕｌｔｉｌａｙｅｒ  Ｐｏｌｙｍｅｒｉｃ  Ｆｉｌｍｓ」という名称の、２０１１年５月６日に出願された米国特許出願公開第２０１１／０２７２８４９号に記載のフィードブロック法を利用して、屈折率が低いポリマー層と高いポリマー層を交互に配置した２７５層の２つのパケットをキャストウェブとして共押し出し、次いで連続フィルム製造ライン上のテンタで延伸した。高屈折率素材は、９０／１０ｃｏＰＥＮ（９０％ナフタレート部、１０％テレフタレート部）であった。ミクロ層のパケット１とパケット２とで、別々の低屈折率素材が使用された。パケット１用の低屈折率素材は、ＰＥＴｇ（テネシー州キングスポートのＥａｓｔｍａｎ  ＣｈｅｍｉｃａｌのＥＡＳＴＡＲ  ＧＮ０７１コポリエステル）と、非結晶質５５／４５ｃｏＰＥＮ（５５％ナフタレート部、４５％テレフタレート部）との混合物とした。混合比は、屈折率を１．５８９とするよう調整された。パケット２用の低屈折率素材は、テネシー州キングスポートのＥａｓｔｍａｎ  ＣｈｅｍｉｃａｌのＴＲＩＴＡＮ  ＦＸ１５０コポリエステルとし、測定された屈折率は１．５５４であった。屈折率は全て、６３３ｎｍで測定された。
【００３６】
ＣＭＯＦフィルムの層厚さ値は、原子間力顕微鏡法（ＡＦＭ）により測定され、図６に示す層厚さプロファイル１３ａ及び１３ｂはそれぞれパケット１及び２に対応する。
【００３７】
０度での軸に沿った光の透過に対する６０度での透過値の比は、再循環バックライトで使用した際のフィルムのコリメート能力をよく示唆するものである。ｐ偏光された入射光と、ｓ偏光の透過スペクトルを、入射角０度及び６０度について測定した。各測定における平均透過値（％Ｔ）は、４２０ｎｍと６８０ｎｍとの間の各スペクトルの透過値の平均をとることで推定された。明所重みづけは行わなかったが、必要に応じて適用可能である。ＣＭＯＦフィルムの平均Ｔ％値は、以下のとおりである。ｐ偏光について、０度では７５％で６０度では４６％まで低下。ｓ偏光について、０度では７５％で、６０度では３６％まで低下。Ｔｐａｓｓ６０／Ｔｐａｓｓｎｏｒｍａｌ比の値は、ｐ偏光とｓ偏光についてそれぞれ０．６２、０．４８であった。
【００３８】
軸方向輝度の判定
バックライト上に配設された種々の光学フィルムの有無にかかわらず、標準的な光線追跡技術を使用して、バックライトをモデル化した。バックライト上に配設された光学フィルムの有無にかかわらず、軸上輝度を判定した。光学フィルムが屈折構造を含む場合、屈折構造がバックライトの反対に向いた状態で光学フィルムを配設した。定位置に光学フィルムを有する軸上輝度を定位置に光学フィルムがない軸上輝度で除算したものを１００パーセントとして、光学フィルムと関連付けられた正規化軸方向輝度（即ち、光学フィルムの利得）を判定した。
【００３９】
実施例１〜３及び比較例Ｃ−１〜Ｃ−８
「コリメート反射偏光子の作製」において説明したものと同様のＣＭＯＦ上に配設された図２〜図３に示したものと同様の構造化層を有する光学フィルムを、「軸方向輝度の判定」で説明したように、バックライトシステムにおいてモデル化した。構造化層は、約５０マイクロメートルのピッチを有する正方格子上に配列された３次元微細構造を含んだ。３次元構造は、略反転角錐形状又は略角錐形状のいずれかを有した。図７Ａは、略反転角錐形状を有する３次元構造の断面プロファイル７６２のグラフを示し、図７Ｂは、図７Ａの断面プロファイル７６２の勾配７６４のグラフを示す。３次元構造は、３次元構造の表面積の約７７パーセントにわたって、４０度〜５０度の範囲の光学フィルムの面に対する角度を有する面法線（即ち、４０〜５０度の、又は−４０〜−５０の勾配）を有した。
【００４０】
ＣＭＯＦフィルムを、９０／１０ｃｏＰＥＮ（９０％ナフタレート部及び１０％テレフタレート部）の高屈折率素材をそれぞれが有し、５５／４５ｃｏＰＥＮ（５５％ナフタレート部及び４５％テレフタレート部）の低屈折率素材をそれぞれが有する、２つのパケットとしてモデル化した。６３３ｎｍにおける９０／１０ｃｏＰＥＮの屈折率は、ｎｘ＝１．８２０、ｎｙ＝１．６１７、及びｎｚ＝１．５２３であり、６３３ｎｍにおける５５／４５ｃｏＰＥＮの屈折率は、ｎｘ＝１．６２５、ｎｙ＝１．６２５、及びｎｚ＝１．６２５であった。層プロファイルは、図６に示したものと同様であった。光学モデル化は、ＣＭＯＦフィルムのｐ偏光についてのＴｐａｓｓ６０／Ｔｐａｓｓｎｏｒｍａｌが０．６５５であることを示した。
【００４１】
ＣＭＯＦフィルムのみについて、構造化層のみについて、及び構造がＣＭＯＦの反対に向いた状態でＣＭＯＦ上に配設された構造化層を有するＣＭＯＦについて、シミュレーションを実行した。構造化層について、種々の屈折率をモデル化した。比較のために、１つ又は２つの直交方向に交差したＢＥＦフィルム（線形（２Ｄ）プリズムフィルム）を有する従来の反射偏光子もモデル化した。ＡＰＦの透過特性及び反射特性を付与するために、従来の反射偏光子（ミネソタ州セントポールのスリーエム社から市販されている反射偏光子）をモデル化し、９０度のプリズム角度を有し、かつ、５０マイクロメートルのピッチを有する線形三角プリズムとしてＢＥＦフィルムをモデル化した。プリズムがバックライトに対して水平方向に、垂直方向に、又は（２つの交差したフィルムの場合には）双方に延在するようにＢＥＦフィルムを配置し、「水平方向」とは、概矩形のバックライトのより長い側を意味する。
【００４２】
以下の表で報告する結果は、適切に構造化された層を有するＣＭＯＦが、従来のフィルム積層体に匹敵する、又はそれよりも優れた正規化軸方向輝度を与えるが、ＣＭＯＦのみではそうならないことを示した。実施例２及び３と比較例Ｃ−４とを比較すると、本明細書の単一の光学フィルム（構造化層がその主表面上に配設されたＣＭＯＦ）は、従来の反射偏光子と２つの交差したＢＥＦフィルムとの３層積層体よりも優れた正規化軸方向輝度（ゲイン）を付与することができることが分かる。実施例１と比較例Ｃ−４及びＣ−５とを比較し、実施例２及び３と比較例Ｃ−６及びＣ−７とを比較すると、２次元構造を有する構造化層を使用することは、３次元構造を有する構造化層を使用することほど効果的でないことが分かる。
【表１】
0006758782.tif 000002
【００４３】
以下は、本明細書の例示的な実施形態のリストである。
【００４４】
実施形態１は、光学フィルムであって、
コリメート反射偏光子と、
コリメート反射偏光子の主表面上に配設された構造化層と、を備え、
構造化層は、コリメート反射偏光子の反対を向いた構造化層の外側主表面上に複数の３次元構造を備え、３次元構造は、光学フィルムの面に対して一定の角度を有する面法線を有し、当該角度は、３次元構造の表面積の少なくとも５０パーセントにわたって約３５度〜約５５度の範囲内である、光学フィルムである。
【００４５】
実施形態２は、３次元構造の最大寸法が、約１マイクロメートル〜約２ミリメートルの範囲内である、実施形態１の光学フィルムである。
【００４６】
実施形態３は、３次元構造が、繰り返しパターンで配列される、実施形態１の光学フィルムである。
【００４７】
実施形態４は、３次元構造が、六角格子又は正方格子上に配列される、実施形態３の光学フィルムである。
【００４８】
実施形態５は、３次元構造が、ランダム又は擬似ランダムに配列される、実施形態１の光学フィルムである。
【００４９】
実施形態６は、３次元構造のそれぞれが、谷部と、コリメート反射偏光子から谷部の反対側のリッジ部とを有し、リッジ部が、谷部を取り囲んでいる、実施形態１の光学フィルムである。
【００５０】
実施形態７は、それぞれの谷部が、３次元構造の平均最近接間隔の約０．０２〜約０．０８倍の範囲内の曲率半径を有する、実施形態６の光学フィルムである。
【００５１】
実施形態８は、角度が、３次元構造の表面積の少なくとも６０パーセントにわたって約４０度〜約５０度の範囲内である、実施形態１の光学フィルムである。
【００５２】
実施形態９は、コリメート反射偏光子が、ｐ偏光についてのＴｐａｓｓｎｏｒｍａｌの垂直入射における通過軸に沿って透過、及びｐ偏光についてのＴｐａｓｓ６０の６０度入射における通過軸に沿った透過を有し、Ｔｐａｓｓｎｏｒｍａｌに対するＴｐａｓｓ６０の比が、０．７５未満である、実施形態１に記載の光学フィルムである。
【００５３】
実施形態１０は、
光ガイドと、
光ガイドに近接して配設された実施形態１の光学フィルムであって、構造化層が、光ガイドの反対を向いている、光学フィルムと、を備える、バックライトシステムである。
【００５４】
実施形態１１は、光学フィルムの反対側に、光ガイドに近接して配設された反射体を更に備える、実施形態１０のバックライトシステムである。
【００５５】
実施形態１２は、光学フィルムが、光ガイドの主表面に取り付けられる、実施形態１０のバックライトシステムである。
【００５６】
実施形態１３は、エアーギャップが、光学フィルムと光ガイドとを離隔する、実施形態１０のバックライトシステムである。
【００５７】
実施形態１４は、３次元構造の最大寸法が、約１マイクロメートル〜約２ミリメートルの範囲内である、実施形態１０のバックライトシステムである。
【００５８】
実施形態１５は、３次元構造が、繰り返しパターンで配列される、実施形態１０のバックライトシステムである。
【００５９】
実施形態１６は、３次元構造が、六角格子又は正方格子上に配列される、実施形態１５のバックライトシステムである。
【００６０】
実施形態１７は、３次元構造が、ランダム又は擬似ランダムに配列される、実施形態１０のバックライトシステムである。
【００６１】
実施形態１８は、３次元構造のそれぞれが、谷部と、コリメート反射偏光子から谷部の反対側のリッジ部とを有し、リッジ部が、谷部を取り囲んでいる、実施形態１０のバックライトシステムである。
【００６２】
実施形態１９は、それぞれの谷部が、３次元構造の平均最近接間隔の約０．０２〜約０．０８倍の範囲内の曲率半径を有する、実施形態１８のバックライトシステムである。
【００６３】
実施形態２０は、角度が、３次元構造の表面積の少なくとも６０パーセントにわたって約４０度〜約５０度の範囲内である、実施形態１０のバックライトシステムである。
【００６４】
実施形態２１は、コリメート反射偏光子が、ｐ偏光についてのＴｐａｓｓｎｏｒｍａｌの垂直入射における通過軸に沿って透過、及びｐ偏光についてのＴｐａｓｓ６０の６０度入射における通過軸に沿った透過を有し、Ｔｐａｓｓｎｏｒｍａｌに対するＴｐａｓｓ６０の比が、０．７５未満である、実施形態１０に記載のバックライトシステムである。
【００６５】
実施形態２２は、実施形態１０〜２１のうちのいずれかのバックライトシステムを備える、ディスプレイである。
【００６６】
以上、本明細書において具体的な実施形態を図示し説明したが、本開示の範囲を逸脱することなく、図示及び説明された具体的な実施形態を、さまざまな代替的かつ／又は均等な実現形態で置き換えることができることは、当業者であれば認識されるであろう。本出願は、本明細書において説明した具体的な実施形態のいかなる適合例又は変形例をも包含することを意図している。したがって、本開示は、特許請求の範囲及びその均等物によってのみ限定されるものとする。本開示の実施態様の一部を以下の［項目１］−［項目１５］に記載する。
［項目１］
コリメート反射偏光子と、
前記コリメート反射偏光子の主表面上に配設された構造化層と、を備える光学フィルムであって、
前記構造化層は、前記コリメート反射偏光子の反対を向いた前記構造化層の外側主表面上に複数の３次元構造を備え、前記３次元構造は、前記光学フィルムの面に対して一定の角度を有する面法線を有し、前記角度は、前記３次元構造の表面積の少なくとも５０パーセントにわたって約３５度〜約５５度の範囲内である、光学フィルム。
［項目２］
前記３次元構造の最大寸法は、約１マイクロメートル〜約２ミリメートルの範囲内である、項目１に記載の光学フィルム。
［項目３］
前記３次元構造は、繰り返しパターンで配列されている、項目１に記載の光学フィルム。
［項目４］
前記３次元構造は、六角格子又は正方格子上に配列される、項目３に記載の光学フィルム。
［項目５］
前記３次元構造は、ランダム又は擬似ランダムに配列される、項目１に記載の光学フィルム。
［項目６］
前記３次元構造のそれぞれは、谷部と、前記コリメート反射偏光子から前記谷部の反対側のリッジ部とを有し、前記リッジ部は、前記谷部を取り囲んでいる、項目１に記載の光学フィルム。
［項目７］
それぞれの谷部は、前記３次元構造の平均最近接間隔の約０．０２〜約０．０８倍の範囲内の曲率半径を有する、項目６に記載の光学フィルム。
［項目８］
前記角度は、前記３次元構造の前記表面積の少なくとも６０パーセントにわたって約４０度〜約５０度の範囲内である、項目１に記載の光学フィルム。
［項目９］
前記コリメート反射偏光子は、ｐ偏光についてのＴｐａｓｓｎｏｒｍａｌの垂直入射における通過軸に沿った透過、及びｐ偏光についてのＴｐａｓｓ６０の６０度入射における前記通過軸に沿った透過を有し、Ｔｐａｓｓｎｏｒｍａｌに対するＴｐａｓｓ６０の比は、０．７５未満である、項目１に記載の光学フィルム。
［項目１０］
光ガイドと、
前記光ガイドに近接して配設された項目１に記載の光学フィルムであって、前記構造化層は、前記光ガイドの反対を向いている、光学フィルムと、を備えているバックライトシステム。
［項目１１］
前記光学フィルムの反対側に、前記光ガイドに近接して配設された反射体を更に備えている、項目１０に記載のバックライトシステム。
［項目１２］
前記光学フィルムは、前記光ガイドの主表面に取り付けられる、項目１０に記載のバックライトシステム。
［項目１３］
エアーギャップは、前記光学フィルムと前記光ガイドとを離隔する、項目１０に記載のバックライトシステム。
［項目１４］
前記３次元構造のそれぞれは、谷部と、前記コリメート反射偏光子から前記谷部の反対側のリッジ部とを有し、前記リッジ部は、前記谷部を取り囲み、それぞれの谷部は、前記３次元構造の平均最近接間隔の約０．０２〜約０．０８倍の範囲内の曲率半径を有する、項目１０に記載のバックライトシステム。
［項目１５］
項目１０〜１４のいずれか一項に記載のバックライトシステムを備えている、ディスプレイ。
【図１】
0006758782.tif 000003
【図２】
0006758782.tif 000004
【図３】
0006758782.tif 000005
【図４】
0006758782.tif 000006
【図５】
0006758782.tif 000007
【図６】
0006758782.tif 000008
【図７Ａ】
0006758782.tif 000009
【図７Ｂ】
0006758782.tif 000010